(57)【特許請求の範囲】
【請求項１】
コンクリート成形用枠体の表面に適用される離型塗料組成物であって、
（Ａ）シランカップリング剤と、（Ｂ）前記のシランカップリング剤（Ａ）を含有する離型性硬化膜を形成するための硬化成分と、（Ｃ）前記のシランカップリング剤（Ａ）と前記の硬化成分（Ｂ）とを溶解させて液体組成物を形成するための溶媒とを含んでなり、  前記の溶媒（Ｃ）が少なくとも一種の１２０℃以上の沸点を有する溶媒（Ｃ１）を２０〜９９．８重量％含み、前記の液体組成物を前記のコンクリート成形用枠体の表面に塗布したのち、常温ないし非加熱下で乾燥することによって、前記の溶媒（Ｃ）が揮発することによって、平滑表面を有する離型性硬化塗膜を常温ないし非加熱下で形成し得ることを特徴とする、コンクリートに対する離型性と反復使用耐久性の双方に優れた離型塗料組成物。
【請求項２】
前記の溶媒（Ｃ１）が、水溶性溶媒である、請求項１に記載の離型塗料組成物。
【請求項３】
前記の溶媒（Ｃ１）が、アルコール基またはケトン基のいずれかを有する溶媒である、請求項１または２に記載の離型塗料組成物。
【請求項４】
前記の溶媒（Ｃ）が、前記の溶媒（Ｃ１）と共に、（Ｃ２）炭化水素類、（Ｃ３）アルコール類、（Ｃ４）エステル類、（Ｃ５）ケトン類、（Ｃ６）セロソルブ類、（Ｃ７）グリコールエーテル類、（Ｃ８）エーテル類、（Ｃ９）塩化炭化水素類、（Ｃ１０）含窒素類からなる群から選ばれた少なくとも１種の溶媒を含む、請求項１〜３のいずれか１項に記載の離型塗料組成物。
【請求項５】
前記の溶媒（Ｃ２）〜（Ｃ１０）が、水溶性溶媒である、請求項４に記載の離型塗料組成物。
【請求項６】
前記の溶媒（Ｃ２）〜（Ｃ１０）が、アルコール基またはケトン基のいずれかを有する溶媒である、請求項４または５に記載の離型塗料組成物。
【請求項７】
前記の平滑表面を有する離型性硬化塗膜は、表面の算術平均粗さＲａ（ＪＩＳ  Ｂ０６０１−２０１３）が５．０μｍ以下である、請求項１〜６のいずれか１項に記載の離型塗料組成物。
【請求項８】
請求項１〜６のいずれか１項に記載の離型塗料組成物を水で希釈してなる、離型塗料組成物。
【請求項９】
請求項１〜８のいずれか１項に記載の離型塗料組成物の乾燥物からなる離型性硬化塗膜を表面に有することを特徴とする、コンクリート成形用枠体。
【請求項１０】
前記の離型性硬化塗膜が、請求項１〜８のいずれか１項に記載の離型塗料組成物を、そのまま、あるいは水で希釈した後に、スプレー法、浸漬法、バーコート法、ロールコート法、はけ塗り法のいずれかの方法によって塗布した塗膜の乾燥物からなるものである、請求項９に記載のコンクリート成形用枠体。
【請求項１１】
枠体表面の算術平均粗さＲａ（ＪＩＳ  Ｂ０６０１−２０１３）が５．０μｍ以下である枠体表面に、請求項１〜８のいずれか１項に記載の離型塗料組成物の乾燥物からなる離型性硬化塗膜を有する、請求項９または１０に記載のコンクリート成形用枠体。
【発明の詳細な説明】
【技術分野】
【０００１】
本発明は、離型塗料組成物、およびこの離型塗料組成物の乾燥物からなる塗膜を表面に有するコンクリート成形用の枠体に関するものである。
【背景技術】
【０００２】
従来より、コンクリート成形体を得る際には、目的とするコンクリート成形体が得られるような型枠内に未硬化のコンクリートを充填し、この状態でコンクリートが適切な強度に達するまで乾燥および硬化させ、その後、この型枠を取り除くことが行われている。
【０００３】
この型枠は、一回使用した後に廃棄されることもあるが、複数回にわたって再利用されるのが一般的である。特に、同一形状の規格化された成形体を大量に製造する場合には、数回〜数百回にわたって繰り返し再利用されるのが普通である。
【０００４】
コンクリート成形用の型枠としては、木材やプラスチック、金属などが用いられている。特に、繰り返し再利用可能な型枠としては、強度や耐久性、コスト等の有用性から、鉄、アルミニウム、ステンレス、銅等の金属材料を用いたものが広く用いられている。
【０００５】
未硬化のコンクリートをこれらの型枠に充填する際には、所望の成形体を欠けやムラなく安定して成形するために、あるいはコンクリート硬化後に型枠を取り除く際の作業性や、型枠を再利用するときの利便性等を考慮して、硬化後のコンクリートの付着防止や、付着したコンクリートの除去ないし洗浄等を容易にするために、型枠の成形面の表面に鉱物油や鉱物油を主成分とする離型剤を塗布することが行われている。
【０００６】
このような鉱物油等は、コストやコンクリート成形体の製造現場での塗布作業が容易である点で好ましいことから、従来から広く採用されている。しかし、このような鉱物油等は、離型効果の持続性が乏しいので、事実上、１回のコンクリート成形程度の耐久性しかないのが普通である。このようなことから、コンクリート成形を行う度毎に型枠表面に上記の鉱物油等を塗布することが行われている。
【０００７】
このように、コンクリート成形を行う度毎に鉱物油等を塗布することは、作業効率やコストの点等で不利であることは言うまでもない。また、鉱物油等がコンクリート成形体の表面を汚染して着色やシミの原因になったり、コンクリートの硬化を阻害して硬化に長時間が必要になることがあって、用途によっては必ずしも満足できるものとは言いがたかった。
【０００８】
また、近年、建設現場での作業性向上および工期の短縮のために、事前に工場で成形されたコンクリート部材を建設現場に運び込んでつなぎ合わせることが広く採用されるようになっている。この工法は、一般的にプレキャスト工法と呼ばれている。
【０００９】
このようなプレキャスト工法では、それぞれのコンクリート成形体が、欠けや成形不良部分がなく、設計通りの寸法であることが特に重要となる。そして、近年、コンクリート成形体の表面の美観（例えば、表面に気泡や気泡痕がなく平滑であること、色ムラやシミがないこと等）についても、要求度が高まってきている。
【００１０】
耐久性を向上させ複数回の使用を想定した離型剤としては、特開２００３−２３６８１９号公報に記載されたものが提案されている。この離型剤は、特定のシランカップリング剤を含有するものであって、５０〜１５０℃の温度に加熱して乾燥させることによって離型性被覆膜を形成するものと認められる。なお、そのいずれの実施例においても、離型剤の乾燥を１００℃で１０分間の加熱処理によって行っており、６０−６５℃の蒸気浴中で４時間の加熱によって加熱養生を行ったコンクリートについての効果が確認されている。
【先行技術文献】
【特許文献】
【００１１】
【特許文献１】特開２００３−２３６８１９号公報
【発明の概要】
【発明が解決しようとする課題】
【００１２】
本発明は、平滑表面を有する離型性硬化塗膜を、常温ないし非加熱下で形成し得る離型塗料組成物を提供することを目的とする。
【００１３】
すなわち、本発明は、コンクリートに対する離型性と反復使用耐久性の双方に優れたものであって、離型性に優れ、かつ多数回の繰り返し使用が可能な耐久性に優れた、熱処理することなく、塗布面に固体皮膜を形成可能な離型塗料組成物および該組成物で表面処理した型枠を提供しようとするものである。
【課題を解決するための手段】
【００１４】
本発明によるコンクリートに対する離型性と反復使用耐久性の双方に優れた離型塗料組成物は、コンクリート成形用枠体の表面に適用される離型塗料組成物であって、
（Ａ）シランカップリング剤と、（Ｂ）前記のシランカップリング剤（Ａ）を含有する離型性硬化膜を形成するための硬化成分と、（Ｃ）前記のシランカップリング剤（Ａ）と前記の硬化成分（Ｂ）とを溶解させて液体組成物を形成するための溶媒とを含んでなり、
前記の溶媒（Ｃ）が少なくとも一種の比較的高い沸点を有する溶媒（Ｃ１）を含み、前記の液体組成物を前記のコンクリート成形用枠体の表面に塗布したのち、常温ないし非加熱下で乾燥することによって、前記の溶媒（Ｃ）がゆっくりと揮発することによって、平滑表面を有する離型性硬化塗膜を常温ないし非加熱下で形成し得ること、を特徴とする。
【００１５】
このような本発明による離型塗料組成物は、好ましくは、前記の溶媒（Ｃ１）が水溶性溶媒であるもの、を包含する。
【００１６】
このような本発明による離型塗料組成物は、好ましくは、前記の溶媒（Ｃ１）が、アルコール基またはケトン基のいずれかを有する溶媒であるもの、を包含する。
【００１７】
このような本発明による離型塗料組成物は、好ましくは、前記の溶媒（Ｃ）が、前記の溶媒（Ｃ１）と共に、（Ｃ２）炭化水素類、（Ｃ３）アルコール類、（Ｃ４）エステル類、（Ｃ５）ケトン類、（Ｃ６）セロソルブ類、（Ｃ７）グリコールエーテル類、（Ｃ８）エーテル類、（Ｃ９）塩化炭化水素類、（Ｃ１０）含窒素類からなる群から選ばれた少なくとも１種の溶媒を含むもの、を包含する。
【００１８】
このような本発明による離型塗料組成物は、好ましくは、前記の溶媒（Ｃ２）〜（Ｃ１０）が、水溶性溶媒であるもの、を包含する。
【００１９】
このような本発明による離型塗料組成物は、好ましくは、前記の溶媒（Ｃ２）〜（Ｃ１０）が、アルコール基またはケトン基のいずれかを有する溶媒であるもの、を包含する。
【００２０】
このような本発明による離型塗料組成物は、好ましくは、前記の溶媒（Ｃ１）が、１００℃以上の沸点を有するものからなるもの、を包含する。
【００２１】
このような本発明による離型塗料組成物は、好ましくは、前記液体組成物の沸点が６９℃以上のもの、を包含する。
【００２２】
このような本発明による離型塗料組成物は、好ましくは、前記の平滑表面を有する離型性硬化塗膜は、表面の算術平均粗さＲａ（ＪＩＳ  Ｂ０６０１−２０１３）が５．０μｍ以下のものであるもの、を包含する。
【００２３】
そして、本発明による離型塗料組成物は、前記の離型塗料組成物を水で希釈してなるもの、である。
【００２４】
そして、本発明によるコンクリート成形用枠体は、前記の離型塗料組成物の乾燥物からなる塗膜を表面に有すること、を特徴とする。
【００２５】
このような本発明によるコンクリート成形用枠体は、好ましくは、前記の塗膜が前記の離型塗料組成物を、そのまま、あるいは水で希釈した後にスプレー法、浸漬法、バーコート法、ロールコート法、はけ塗り法のいずれかの方法によって塗布した塗膜の乾燥物からなるもの、を包含する。
【００２６】
このような本発明によるコンクリート成形用枠体は、好ましくは、枠体表面の算術平均粗さＲａ（ＪＩＳ  Ｂ０６０１−２０１３）が５．０μｍ以下である枠体表面に、前記の離型塗料組成物の乾燥物からなる塗膜を有するもの、を包含する。
【発明の効果】
【００２７】
本発明による離型塗料組成物によれば、コンクリート成形用枠体の表面に、コンクリートに対する離型性と反復使用耐久性の双方に優れた平滑表面を有する離型性硬化塗膜を、常温ないし非加熱下で形成することができる。
【００２８】
本発明においては、上記の通り、離型性硬化塗膜の形成に際して加熱を必須としない。このことから、（イ）離型性硬化塗膜の形成を、容易にかつ効率的に、低コストで行うことができる。一般に、コンクリート成形用枠体は、人力では移動や取り扱いが困難な程に大型で重量があるものである。このような大型で重量があるコンクリート成形用枠体を高温（例えば、１００℃程度）に加熱すること、しかも所定の温度に所定時間、温度ムラなく加熱状態を維持することは、加熱設備や作業、コスト等の点で不利である。本発明では、離型性硬化塗膜の形成に際して加熱を必須としないので、上記のような加熱設備や、加熱作業（ならびに冷却作業）が一切不要である。このことから、加熱設備がない場所においても離型性硬化塗膜の形成ができる。したがって、離型性硬化塗膜の形成が、容易かつ効率的に低コストで、しかも安全に行うことができる。
【００２９】
本発明による離型塗料組成物によれば、（ロ）離型性と反復使用耐久性の双方に優れた、平滑表面を有する離型性硬化塗膜を、常温ないし非加熱下で得ることができる。離型性被覆膜の形成に高温での加熱を必須とする従来のシランカップリング剤系の離型剤では、もし高温加熱を行わない場合、離型性および反復使用耐久性が著しく低下することがあって、実用上の問題が懸念される。一方、高温での加熱（ならびに冷却）が不要な本発明によれば、硬化塗膜の形成途中ないし形成後の各段階において、塗膜形成対象であるコンクリート成形用枠体ならびに硬化塗膜の温度変化による物理的ないし化学的な特性変化（ないし劣化）が防止されている。このことは、形成された硬化塗膜の機械的・物理的ないし化学的な諸特性の劣化防止（例えば、クラック耐性の向上）に大きく寄与しているものと考えられる。事実、後記の実施例において確認されているように、常温ないし非加熱下で形成された本発明による離型性硬化塗膜は、離型性および反復使用耐久性に優れ、平滑性が良好なものである。このことから、繰り返してコンクリートの成形に付された後であっても、コンクリートの付着による成形異常や欠損等が効果的に抑制された、表面平滑性が良好な美観に優れたコンクリート製品を提供することができる。ここで、本発明において、「表面平滑性が良好」とは、主として、例えば、ＪＩＳ  Ｂ０６０１−２０１３による算術平均粗さＲａが小さいこと（例えば、当該Ｒａの値が５．０μｍ以下、特に、２．０μｍ以下であること）を言うものである。
【００３０】
そして、（ハ）本発明による離型塗料組成物から形成された離型性硬化塗膜は、上述のように、反復使用耐久性が優れているので、コンクリート成形用枠体がコンクリート成形に付された後においても、枠体表面に強固に保持されている。このことから、コンクリート成形用枠体が、長期間にわたって、酸素や水（ならびに腐食性成分）の存在下に放置されたとしても錆びの発生および進行が効果的に抑制されている。従って、本発明による離型塗料組成物は、コンクリート成形の際の離型性硬化塗膜としての機能だけでなく、同時にコンクリート成形用枠体の腐蝕防止塗膜としての機能をも具備するものである。従来、通常、コンクリート成形後の枠体は、付着した離型剤やコンクリートを除去した後、防錆剤を施して保管されていたが、本発明では、そのような付着した離型剤やコンクリートの除去を必須とせずに、かつ別途防錆剤を施すことなく保管することが可能である。
【００３１】
また、（ニ）従来、保管後の枠体を再度コンクリートの成形に用いる時は、防錆剤を除去した後に離型性膜の形成を再度行う必要があったが、本発明によれば、保管後に、そのまま、再びコンクリート成形に用いることができる。そして、従来のように、離型性被覆膜の形成に加熱が必須である場合には、枠体を加熱設備まで搬送することが必要になる場合があったが、本発明では加熱設備を用いないので搬送することなく保管場所において離型性硬化塗膜の形成が可能である。
【００３２】
このような本発明による離型塗料組成物およびコンクリート成形用枠体によれば、コンクリート製品を製造する際に従来必要とされていた、作業工程、作業時間、設備、離型剤や防錆剤等の種類ならびに使用量、コスト等を大幅に低減させることが出来る。
【図面の簡単な説明】
【００３３】
【図１】本発明の離型塗料組成物によって形成された離型性硬化塗膜（実施例１１−１）の表面構造を示すレーザー顕微鏡写真。
【図２】本発明の離型塗料組成物によって形成された離型性硬化塗膜（実施例１１−２）の表面構造を示すレーザー顕微鏡写真。
【図３】本発明の離型塗料組成物によって形成された離型性硬化塗膜（実施例１１−３）の表面構造を示すレーザー顕微鏡写真。
【図４】本発明の離型塗料組成物によって形成された離型性硬化塗膜（実施例１１−４）の表面構造を示すレーザー顕微鏡写真。
【発明を実施するための形態】
【００３４】
下記に示す実施形態は例示であって、従って、発明の範囲はこれら具体的に開示された範囲内に限定されない。
【００３５】
＜離型塗料組成物＞
本発明による離型塗料組成物は、コンクリートに対する離型性と反復使用耐久性の双方に優れた離型塗料組成物であって、具体的には、
コンクリート成形用枠体の表面に適用される離型塗料組成物であって、
（Ａ）シランカップリング剤と、（Ｂ）前記のシランカップリング剤（Ａ）を含有する離型性硬化膜を形成するための硬化成分と、（Ｃ）前記のシランカップリング剤（Ａ）と前記の硬化成分（Ｂ）とを溶解させて液体組成物を形成するための溶媒とを含んでなり、
前記の溶媒（Ｃ）が少なくとも一種の比較的高い沸点を有する溶媒（Ｃ１）を含み、前記の液体組成物を前記のコンクリート成形用枠体の表面に塗布したのち、常温ないし非加熱下で乾燥することによって、前記の溶媒（Ｃ）がゆっくりと揮発することによって、平滑表面を有する離型性硬化塗膜を常温ないし非加熱下で形成し得ることを、特徴の一つとしている。
【００３６】
このような本発明による離型塗料組成物は、上記の通り、必須成分として、
（Ａ）シランカップリング剤と、
（Ｂ）前記のシランカップリング剤（Ａ）を含有する離型性硬化膜を形成するための硬化成分と、
（Ｃ）前記のシランカップリング剤（Ａ）と前記の硬化成分（Ｂ）とを溶解させて液体組成物を形成するための溶媒と、を含んでなる。
【００３７】
なお、本発明による離型塗料組成物は、上記の（Ａ）〜（Ｃ）の必須成分に加えて、必要に応じて、他の補助成分ないし材料を含むことができる。従って、本発明は、上記の必須成分（Ａ）〜（Ｃ）および他の補助成分ないし材料を含んでなる離型塗料組成物を、発明の態様の一つとして包含するものである。
【００３８】
この離型塗料組成物は、常温ないし非加熱下で乾燥することによって、前記の溶媒（Ｃ）がゆっくりと揮発することによって、平滑表面を有する離型性硬化塗膜を常温ないし非加熱下で形成し得るものである。コンクリートに対する離型性および反復使用耐久性が優れた離型性硬化塗膜を形成させるためには、塗布前の離型塗料組成物（液体組成物）の沸点が、６９℃以上のものが好ましく、特に８３〜１７０℃、更に好ましくは１３０〜１７０℃、の範囲内であるもの、が好ましい。なお、本明細書において、沸点とは、特に明示がない場合、圧力１ａｔｍのもとでの沸点を意味する。
【００３９】
このような沸点を有する離型塗料組成物は、この離型塗料組成物を構成する各成分（即ち、前記の成分（Ａ）〜（Ｃ）や、必要に応じて用いられる他の成分）等の種類の選定、および各成分の配合比率の調整、これらの組み合わせの最適化等によって、得ることが可能である。
【００４０】
<< シランカップリング剤（Ａ） >>
本発明における第一の必須成分は、シランカップリング剤である。
【００４１】
シランカップリング剤自体は公知であって、本発明では、例えばそのようなシランカップリング剤の中から、本発明の効果および目的の達成に特に適したものを適宜選択して用いることができる。
【００４２】
本発明の好ましいシランカップリング剤としては、例えば、（イ）アルキル系のシランカップリング剤、（ロ）メタクリル系のシランカップリング剤、（ハ）スチリル系のシランカップリング剤、（ニ）ビニル系のシランカップリング剤、（ホ）アミノ系のシランカップリング剤、（ヘ）アクリル系のシランカップリング剤等を挙げることができる。
【００４３】
このうち、疎水化処理の観点からは、（イ）アルキル系のシランカップリング剤および（ロ）メタクリル系のシランカップリング剤が特に好ましく、膜の平滑性の観点からは、（ロ）メタクリル系のシランカップリング剤が特に好ましい。
【００４４】
なお、本発明においては、二種またはそれ以上の異なる種類のシランカップリング剤を併用することができる。
【００４５】
本発明による離型塗料組成物におけるシランカップリング剤の存在量は、離型塗料組成物を塗布する段階において、０．１〜２０．０重量％、好ましくは０．５〜１０．０重量％、特に好ましくは０．８〜８．０重量％、である（離型塗料組成物の全体を１００重量％とする）。シランカップリング剤の存在量が、上記範囲内であることによって、例えば疎水性および平滑性が良好な膜を形成可能な離型塗料組成物を得ることができる。
【００４６】
<< 硬化成分（Ｂ） >>
本発明における第二の必須成分は、前記のシランカップリング剤（Ａ）を含有する離型性硬化膜を形成するための硬化成分である。
【００４７】
このような硬化成分としては、例えば、（イ）シリケート系のもの、（ロ）チタネート系のもの、（ハ）アルミネート系のもの、（ニ）ジルコネート系のもの、（ホ）ジンケート系のもの等を挙げることができる。
【００４８】
このうち、膜の平滑性の観点からは、（イ）シリケート系のものが特に好ましく、膜の硬度の観点からは、（ロ）チタネート系のものが特に好ましい。
【００４９】
なお、本発明においては、二種またはそれ以上の異なる種類の上記化合物を併用することができる。
【００５０】
本発明による離型塗料組成物における、硬化成分（Ｂ）の存在量は、離型塗料組成物を塗布する段階において、０．１〜６０．０重量％、好ましくは３．０〜４０．０重量％、特に好ましくは５．０〜３０．０重量％、である（離型塗料組成物の全体を１００重量％とする）。硬化成分（Ｂ）の存在量が、上記範囲内であることによって、例えば平滑性および硬度が良好な膜を形成可能な離型塗料組成物を得ることができる。
【００５１】
<< 溶媒（Ｃ） >>
本発明における溶媒は、前記のシランカップリング剤（Ａ）と前記の硬化成分（Ｂ）とを溶解させて液体組成物を形成するための溶媒（Ｃ）であり、この溶媒（Ｃ）は、少なくとも一種の比較的高い沸点を有する溶媒（Ｃ１）を含むものである。
【００５２】
溶媒（Ｃ）の存在量は、２０．０〜９９．８重量％、好ましくは４０．０〜８５．０重量％、特に好ましくは５０．０〜８０．０重量％、である（離型塗料組成物の全体を１００重量％とする）。溶媒（Ｃ）の存在量が、上記範囲内であることによって、例えば平滑性、硬度ならびに付着強度が優れた膜を形成可能な離型塗料組成物を得ることができる。
【００５３】
本発明による離型塗料組成物は、コンクリート成形用枠体の表面に塗布したのち、常温ないし非加熱下で乾燥することによって、前記の溶媒（Ｃ）がゆっくりと揮発することによって、平滑表面を有する離型性硬化塗膜を常温ないし非加熱下で形成し得るものであって、コンクリートに対する離型性と反復使用耐久性の双方に優れた離型塗料組成物を形成できるものである。
【００５４】
このような点から、このような離型塗料組成物を提供するために、溶媒（Ｃ）は、揮発速度が、酢酸ブチルの揮発速度１とした相対揮発速度で表した場合で、０．００１〜５．０、特に０．００５〜２．５、とりわけ０．００１〜２．０、であるものが好ましい。
【００５５】
本発明では、前記の溶媒（Ｃ）の選定、とりわけ溶媒（Ｃ１）の選定、によれば、離型塗料組成物（塗布前）の沸点を前述の温度範囲内に調整ないし維持することが容易である。このことから、溶媒（Ｃ）および溶媒（Ｃ１）は、離型塗料組成物の沸点を考慮して定めることができる。
【００５６】
溶媒（Ｃ）に含まれる溶媒（Ｃ１）としては、水溶性溶媒が好ましい。ここで、水溶性溶媒とは、水と可溶である溶媒のことを言う。
【００５７】
そして、この溶媒（Ｃ）に含まれる溶媒（Ｃ１）としては、アルコール基またはケトン基のいずれかを有する溶媒が好ましい。この溶媒（Ｃ１）は、１種類のみからなるものであっても、複数種類の溶媒（Ｃ１）の混合物であってもよい。
【００５８】
本発明において好適な溶媒（Ｃ１）としては、沸点が１００℃以上のもの、特に沸点が１２０〜２５０℃、更に好ましくは１３５〜１９０℃、の範囲内にあるもの、を挙げることができる。
【００５９】
そのような溶媒（Ｃ１）の特に好ましい具体例としては、ダイアセトンアルコール、２‐ブタノール、酢酸ブチル、エチルセロソルブ、３‐メトキシ‐３‐メチル‐１‐ブタノール（商品名：ソルフィット）、Ｎ，Ｎ‐ジメチルホルムアミド、ジイソブチルケトン、ブチルセロソルブ、メチルイソブチルケトン、キシレン、トルエン、酢酸プロピル、酢酸イソブチル、メチルセロソルブ、ＰＧＭ（プロピレングリコールモノメチルエーテル）、ブチルカルビトール、パークロロエチレン等を挙げることができる。
【００６０】
溶媒（Ｃ１）の存在量は、成分（Ｃ）の全量が成分（Ｃ１）で占められている場合（即ち、成分（Ｃ）が溶媒（Ｃ１）のみからなる場合）、前記と同様、２０．０〜９９．８重量％、好ましくは４０．０〜８５．０重量％、特に好ましくは５０．０〜８０．０重量％、である（離型塗料組成物の全体を１００重量％とする）。溶媒（Ｃ１）の存在量が、上記範囲内であることによって、例えば平滑性、硬度ならびに付着強度が優れた膜を形成可能な離型塗料組成物を得ることができる。
【００６１】
また、本発明における溶媒（Ｃ）は、前記の溶媒（Ｃ１）と共に、必要に応じて、溶媒（Ｃ１）以外の他の溶媒を含むことができる。
【００６２】
このような他の溶媒によれば、常温ないし非加熱下の条件における溶媒の揮発ならびに離型塗料組成物の乾燥を制御しやすくなって、離型性と反復使用耐久性の双方に優れた離型性硬化塗膜の形成を、より確実に安定的に行うことができるようになる。
【００６３】
溶媒（Ｃ１）以外の他の溶媒としては、水溶性溶媒が好ましい。ここで、水溶性溶媒とは、水と可溶である溶媒のことを言う。
【００６４】
そして、溶媒（Ｃ１）以外の他の溶媒としては、アルコール基またはケトン基のいずれかを有する溶媒が好ましい。
【００６５】
この溶媒（Ｃ１）以外の他の溶媒は、１種類のみからなるものであっても、複数種の溶媒を含む物であってもよい。
【００６６】
溶媒（Ｃ１）以外の他の溶媒としては、好ましくは、例えば、
（Ｃ２）炭化水素類（好ましくは、ヘキサン等）、
（Ｃ３）アルコール類（好ましくは、メタノール、エタノール、プロパノール等）、
（Ｃ４）エステル類、
（Ｃ５）ケトン類（好ましくは、アセトン、メチルエチルケトン等）、
（Ｃ６）セロソルブ類、
（Ｃ７）グリコールエーテル類、
（Ｃ８）エーテル類（好ましくは、ＴＨＦ（テトラヒドロフラン）等）、
（Ｃ９）塩化炭化水素類（好ましくは、ジクロロメタン、トリクロロエチレン等）、
（Ｃ１０）含窒素類（好ましくは、アセトニトリル、エチルアミン、アンモニア水等）、
を挙げることができる。
【００６７】
溶媒（Ｃ１）と他の溶媒との存在割合は、好ましくは、溶媒（Ｃ１）については０．０１〜１００重量％、他の溶媒については０〜９９．９９重量％であり、特に好ましくは、溶媒（Ｃ１）については１．０〜１００重量％、他の溶媒については０〜９９重量％である（溶媒（Ｃ１）と他の溶媒との合計を１００重量％とする）。
【００６８】
<< その他の成分（任意成分） >>
本発明による離型塗料組成物においては、必要に応じて、上記以外の成分を含むことができる。そのような必要に応じて含むことができる成分としては、例えばポリエチレングリコール、ＰＶＰ（ポリビニルピロリドン）、ＰＶＢ（ポリビニルブチラール）、ＰＶＡ（ポリビニルアルコール）、クエン酸、塩酸、酢酸等を挙げることができる。
【００６９】
そして、本発明による離型塗料組成物は、水を含むことができる。本発明による離型塗料組成物が水を含む場合、水の存在量は、離型塗料組成物を塗布する段階において、１．０〜９９．０重量％、好ましくは１０．０〜９５．０重量％、特に好ましくは２０．０〜９０．０重量％、である（離型塗料組成物の全体を１００重量％とする）。
【００７０】
<< 離型塗料組成物 >>
本発明による離型塗料組成物は、前記の液体組成物を前記のコンクリート成形用枠体の表面に塗布したのち、常温ないし非加熱下で乾燥することによって、前記の溶媒（Ｃ）がゆっくりと揮発することによって、平滑表面を有する離型性硬化塗膜を常温ないし非加熱下で形成し得るものである。
【００７１】
ここで、「常温」とは、−１０℃以上、６０℃未満の温度をいう。そして、「平滑表面」とは、表面のＲａ（ＪＩＳ  Ｂ０６０１−２０１３）が５．０μｍ以下であることをいう。
【００７２】
離型塗料組成物の表面は、出来るだけ平滑である方がコンクリートの付着が少ないことから、表面のＲａは、５．０μｍ以下、特に０．０１〜４．０μｍ、とりわけ０．０１〜３．０μｍ、が好ましい。この離型塗料組成物の表面Ｒａは、コンクリートの成形回数を重ねるうちに次第に大きくなる傾向があるので、形成直後の離型性硬化塗膜の表面Ｒａが小さい方が、離型性と反復使用耐久性が優れている場合が多い。
【００７３】
<< コンクリート成形用枠体 >>
本発明によるコンクリート成形用枠体は、前記の離型塗料組成物の乾燥物からなる塗膜を表面に有すること、を特徴とする。
【００７４】
ここで、コンクリート成形用枠体とは、生コンクリートを一定の形状で所定の時間保持して、硬化させる型枠をいうものである。その形状および大きさ等は、目的とするコンクリート成形体に応じて定めることができる。また、コンクリート成形用枠体の材料も適宜定めることができる。
【００７５】
本発明では、従来のコンクリート成形用枠体と同様に、各種の金属材料ならびに各種の樹脂材料からなるコンクリート成形用枠体が対象になる。金属材料、例えば、鉄、ステンレス、アルミニウム、銅等からなるコンクリート成形用枠体は、本発明の好ましい具体例に含まれる。
【００７６】
塗布前の枠体表面のＲａ（ＪＩＳ  Ｂ０６０１−２０１３）は、５．０μｍ以下、特に０．０１〜４．０μｍ、とりわけ０．０１〜３．０μｍ、が好ましい。
【００７７】
上記のコンクリート成形用枠体に、前記の本発明による離型塗料組成物を塗布する方法は、適宜定めることができる。本発明では、前記の離型塗料組成物を、そのまま、あるいは水で希釈した後に、スプレー法、浸漬法、バーコート法、ロールコート法、はけ塗り法のいずれかの方法、およびこれらの組み合わせた方法によって塗布することが好ましい。
【００７８】
本発明による離型塗料組成物の厚さは、乾燥後のコンクリートが投入可能な状態において、好ましくは０．０１〜２０．０μｍ、特に好ましくは０．０１〜１５．０μｍ、である。
【００７９】
乾燥後の離型性硬化塗膜の厚さは、コンクリート成形用枠体の全面にわたって均一である必要はなく、部分的に異なることができる。例えば、コンクリート成形に際して、コンクリートとの接触機会や接触圧力が高い部分は他の部分より厚い離型性硬化塗膜を形成することができるし、また、コンクリートと接触機会が実質的に無い部分で単に防錆性のみが求められる部分には、離型性硬化塗膜の厚さを薄くすることができる。離型塗料組成物の塗布および離型性硬化塗膜の形成は、コンクリート成形用枠体の全表面にわたって行う必要はなく、コンクリートが接する（あるいは接する可能性が考えられる）部分ないし領域について行うことができる。
【００８０】
水で希釈する場合、水の添加量は任意であって、例えば、具体的に採用される塗布方法、塗布装置ないし器具、塗布性、乾燥速度、液剤安定性、膜強度等を考慮して適宜定めることができる。
【００８１】
また、本発明による離型塗料組成物を長期保存した際に、一部溶媒の揮発等によって粘度上昇や塗布性の低下が仮に発生したとしても、水で希釈することによって粘度の回復および塗布性の改善等を図ることができる。
【００８２】
＜離型塗料組成物の乾燥＞
本発明による離型塗料組成物を乾燥させる温度は、常温（−１０℃以上、６０℃未満の温度）、好ましくは１５〜５０℃、特に好ましくは、１５〜４０℃、である。６０℃以上の温度に外部から加熱することは、単にエネルギー的に損失になるばかりでなく、クラックの発生を招いて、塗膜の耐久性等を低下させることがあることから好ましくない。周囲温度より低い温度に積極的に冷却することによる有用性は、特に見当たらない。
【００８３】
離型塗料組成物を乾燥させる温度は、上述の常温範囲内の特定温度に常に一定に保つ必要はなく、常温の範囲内で変動することができる。なお、一時的に、−１０℃より低い温度になってもよい。また、本発明の目的・効果が認められるならば、６０℃より高い温度条件で乾燥の一部が進行してもよい。
【００８４】
上記の離型塗料組成物を乾燥する際の温度条件は、例えば、工場などの屋内や、コンクリートの成形現場などの屋外において、外部から積極的に加熱あるいは冷却することなく、既に充足されているのが普通である。
【００８５】
本発明による離型塗料組成物は、常温雰囲気に放置することで硬化塗膜を形成可能なので、容易かつ効率的に低コストで形成できるものである。なお、常温の範囲内であれば、例えば乾燥の促進ないし効率向上などのために加熱を行うことができる。
【００８６】
乾燥後の離型性硬化塗膜は、溶媒（Ｃ）ないしその成分を、通常、０．００１〜９０．０重量％、好ましくは０．００１〜１０．０重量％、含むことができる。
【実施例】
【００８７】
＜実施例１＞
シランカップリング剤と金属アルコキシド（チタニウムブトキシド）を重量比で１：４に混合して得た液体をシランカップリング溶液（Ｘ）とする。
【００８８】
シランカップリング溶液（Ｘ）に対して４．５倍の重量の「溶媒」（ヘキサン（沸点６９℃）とダイアセトンアルコール（沸点１６８℃）を重量比で２：１に混合）を加え、溶液（Ｙ）とする。
【００８９】
溶液（Ｙ）の重量の１４％の重量の蒸留水を加え、溶液（Ｚ）とする。
【００９０】
溶液（Ｚ）に、その重量の０．０２％の重量の塩酸を反応触媒として加え得た液をコーティング液１とする。沸点は６９〜１６８℃の範囲である。
【００９１】
このコーティング液１を、３×３ｃｍ（表面Ｒａ：２．０μｍ）の鋼板上にスプレー塗布し、常温（２５℃）にて２４時間放置することにより乾燥させて、コンクリート離型テストサンプルを得た。
【００９２】
乾燥後の硬化塗膜の厚さは４．０μｍであり、その表面のＲａ（ＪＩＳ  Ｂ０６０１−２０１３）は１．０μｍであった。
【００９３】
＜実施例２＞
実施例１と同様の手順で「溶媒」を２−ブタノール（沸点１００℃）とダイアセトンアルコールを重量比で２：１に混合した液に置き換えて得た液をコーティング液２とする。沸点は１００〜１６８℃の範囲である。
【００９４】
このコーティング液２を、実施例１と同様に、鋼板上にスプレー塗布、乾燥させて、コンクリート離型テストサンプルを得た。
【００９５】
硬化塗膜の厚さは５．０μｍであり、その表面のＲａ（ＪＩＳ  Ｂ０６０１−２０１３）は２．０μｍであった。
【００９６】
＜実施例３＞
実施例１と同様の手順で「溶媒」を酢酸ブチル（沸点１２６℃）とダイアセトンアルコールを重量比で２：１に混合した液に置き換えて得た液をコーティング液３とする。沸点は１２６〜１６８℃の範囲である。
【００９７】
このコーティング液３を、実施例１と同様に、鋼板上にスプレー塗布、乾燥させて、コンクリート離型テストサンプルを得た。
【００９８】
硬化塗膜の厚さは５．３μｍであり、その表面のＲａ（ＪＩＳ  Ｂ０６０１−２０１３）は２．５μｍであった。
【００９９】
＜実施例４＞
実施例１と同様の手順で「溶媒」をダイアセトンアルコールに置き換えて得た液をコーティング液４とする。
【０１００】
このコーティング液４を、実施例１と同様に、鋼板上にスプレー塗布、乾燥させて、コンクリート離型テストサンプルを得た。
【０１０１】
硬化塗膜の厚さは４．８μｍであり、その表面のＲａ（ＪＩＳ  Ｂ０６０１−２０１３）は２．２μｍであった。
【０１０２】
＜実施例５＞
実施例１と同様の手順で「溶媒」をエチルセロソルブ（沸点１３６℃）に置き換えて得た液をコーティング液５とする。
【０１０３】
このコーティング液５を、実施例１と同様に、鋼板上にスプレー塗布、乾燥させて、コンクリート離型テストサンプルを得た。
【０１０４】
硬化塗膜の厚さは５．１μｍであり、その表面のＲａ（ＪＩＳ  Ｂ０６０１−２０１３）は２．３μｍであった。
【０１０５】
＜実施例６＞
実施例１と同様の手順で「溶媒」を３‐メトキシ‐３‐メチル‐１‐ブタノール（商品名：ソルフィット）（沸点１７４℃）に置き換えて得た液をコーティング液６とする。
【０１０６】
このコーティング液６を、実施例１と同様に、鋼板上にスプレー塗布、乾燥させて、コンクリート離型テストサンプルを得た。
【０１０７】
硬化塗膜の厚さは５．８μｍであり、その表面のＲａ（ＪＩＳ  Ｂ０６０１−２０１３）は２．７μｍであった。
【０１０８】
＜実施例７＞
実施例１と同様の手順で「溶媒」をＮ，Ｎ−ジメチルホルムアミド（沸点１５３℃）に置き換えて得た液をコーティング液７とする。
【０１０９】
このコーティング液７を、実施例１と同様に、鋼板上にスプレー塗布、乾燥させて、コンクリート離型テストサンプルを得た。
【０１１０】
硬化塗膜の厚さは５．５μｍであり、その表面のＲａ（ＪＩＳ  Ｂ０６０１−２０１３）は２．４μｍであった。
【０１１１】
＜比較例１＞
市販の離型剤パネハクリ（コンドーテック製）を用い、３×３ｃｍの鋼板（表面Ｒａ：１．５μｍ）上にキャストし、コンクリート離型テストサンプルを得た。
【０１１２】
塗布膜の厚さは１００μｍであった。なお、塗布膜は液膜であることから、表面Ｒａは測定不能であった。
【０１１３】
＜比較例２＞
市販の離型剤ノックスコート（株式会社ノックス製）を用いて３×３ｃｍの鋼板（表面Ｒａ：１．５μｍ）上にはけ塗りし、コンクリート離型テストサンプルを得た。
【０１１４】
硬化塗膜の厚さは２００μｍであり、その表面のＲａ（ＪＩＳ  Ｂ０６０１−２０１３）は０．４μｍであった。
【０１１５】
＜比較例３＞
実施例１と同様の手順で「溶媒」をエタノール（沸点７８℃）に置き換えて得た液をコーティング液８とする。
【０１１６】
このコーティング液８を、実施例１と同様に、鋼板上にスプレー塗布、乾燥させて、コンクリート離型テストサンプルを得た。
【０１１７】
硬化塗膜の厚さは５．０μｍであり、その表面のＲａ（ＪＩＳ  Ｂ０６０１−２０１３）は２．０μｍであった。
【０１１８】
＜比較例４＞
実施例１と同様の手順で「溶媒」をテトラヒドロフラン（沸点６６℃）に置き換えて得た液をコーティング液９とする。
【０１１９】
このコーティング液９を、実施例１と同様に、鋼板上にスプレー塗布、乾燥させて、コンクリート離型テストサンプルを得た。
【０１２０】
硬化塗膜の厚さは２０．０μｍであり、その表面のＲａ（ＪＩＳ  Ｂ０６０１−２０１３）は５．０μｍであった。
【０１２１】
＜比較例５＞
実施例１と同様の手順で「溶媒」をジクロロメタン（沸点４０℃）に置き換えて得た液をコーティング液１０とする。
【０１２２】
このコーティング液１０を、実施例１と同様に、鋼板上にスプレー塗布、乾燥させて、コンクリート離型テストサンプルを得た。
【０１２３】
硬化塗膜の厚さは３０．０μｍであり、その表面のＲａ（ＪＩＳ  Ｂ０６０１−２０１３）は６．０μｍであった。
【０１２４】
＜コンクリート離型テスト＞
コンクリート離型テスト用型枠「ヒットワン」（ダイヤリフォーム株式会社製）に、上記の実施例１〜７および比較例１〜５で得られた各サンプルを、静置し、生コンクリートを流し入れ２４時間で硬化させた。
【０１２５】
硬化させたコンクリートからコンクリート離型テストサンプルを取り出し、サンプル表面へのコンクリート付着の様子とコンクリートの外観を観察した。
【０１２６】
その結果、沸点が１００℃以下の溶媒を用いた比較例３、４、５においては良好な成膜が出来なかったためコンクリート離型性は不十分だった。
【０１２７】
沸点が１００℃以上の溶媒を用いた実施例１、２、３、４、５、６、７において良好な成膜性を示し、コンクリート離型性を得られた。また、これらは、いずれも繰り返し使用も可能で、特に実施例２、３、４においては少なくとも６回の連続使用が可能だった。
【０１２８】
市販離型剤パネハクリを用いた比較例１は、鋼板表面がまだらになり、鋼板と接したコンクリート表面は泡のような穴があり、外観が悪くなった。繰り返し使用でコンクリートの付着は顕著だった。
【０１２９】
市販離型剤ノックスコートを用いた比較例２は鋼板表面からコーティングした膜が一部剥がれた。膜の残った部分は繰り返し使用は可能だったが、膜の剥がれた部分にはコンクリートが付着した。
【０１３０】
以上の結果を、まとめて下記表に示す。
【表１】
0006605206.tif 000002
【０１３１】
表１の「防錆性」「成膜性」「離型性」の評価において、
Ａは、目視で瑕疵が確認出来ないこと、
Ｂは、目視で８０％以上の面積において瑕疵が確認出来ないこと、
Ｃは、目視で５０％以上の面積において瑕疵が確認出来ないこと、
Ｄは、目視で２０％以上の面積において瑕疵が確認出来ないこと、を示す。
【０１３２】
表１の「繰り返し使用」の評価において、
Ａは、コンクリート離型テストで６回以上繰り返し使用可能なこと、
Ｂは、コンクリート離型テストで４回以上繰り返し使用可能なこと、
Ｃは、コンクリート離型テストで２回以上繰り返し使用可能なこと、
Ｄは、１回のコンクリート離型テストでコンクリートが付着すること、を示す。
【０１３３】
＜実施例８および比較例６＞
実施例２と同様にして得られたサンプル（実施例８）と、３×３ｃｍの鋼板（比較例６）との両者について、下記のようにして塩水防錆試験を行った。
【０１３４】
塩水濃度は、海水の平均濃度を参考に、３．５％とした。２日間、この塩水に浸漬したところ、比較例６では錆が発生したものの、実施例８ではそのようなことがなく、錆の発生は目視ではほとんど観測されなかった。
【０１３５】
このことから、本発明による離型塗料組成物は、優れた防錆性を有していることが確認された。
【０１３６】
＜実施例９および比較例７〜８＞
実施例２と同様にしてコンクリート離型テストサンプル（実施例９）を得た。
【０１３７】
一方、実施例９と同じコーティング液２を用い、同様に３×３ｃｍの鋼板上にスプレー塗布した。塗布後、８０℃の温度に加熱して、その温度で２４時間熱処理したコンクリート離型テストサンプル（比較例７）を得た。
【０１３８】
また、実施例９と同じコーティング液２を用い、同様に３×３ｃｍの鋼板上にスプレー塗布した。塗布後、１００℃の温度に加熱して、その温度で２４時間熱処理したコンクリート離型テストサンプル（比較例８）を得た。
【０１３９】
上記の実施例９、比較例７、比較例８について、前記の＜コンクリート離型テスト＞を２回実施した。その結果、実施例９では、コンクリートの付着が見られなかったが、比較例７および比較例８では、いずれもコンクリートの付着が確認された。
【０１４０】
＜実施例１０および比較例９〜１０＞
実施例２と同様にしてコンクリート離型テストサンプル（実施例１０）を得た。
【０１４１】
そして、前記の＜コンクリート離型テスト＞を実施したところ、このサンプルの表面にコンクリートの付着は見られなかった。
【０１４２】
一方、比較サンプルとして、表面塗膜を有さない３×３ｃｍの鋼板（表面のＲａ（ＪＩＳ  Ｂ０６０１−２０１３）は５μｍ）を用いた（比較例９）。
【０１４３】
また、実施例１０のサンプルの代わりに、３×３ｃｍの鋼板に撥水剤（（株）ＳＮＴ社製、「ＥＴＷ−Ｔ」（商品名））を塗布してサンプル（比較例１０）を得た（表面のＲａ（ＪＩＳ  Ｂ０６０１−２０１３）は１１．３μｍ）。
【０１４４】
比較例９と比較例１０について、実施例１０と同様に、コンクリート離型テストを実施したところ、比較例９および比較例１０の両者とも、表面にコンクリートの付着が確認された。
【０１４５】
＜実施例１１＞
<<実施例１１−１>>
実施例２と同様にしてコンクリート離型テストサンプル（実施例１１−１）を得た。
【０１４６】
そして、前記の＜コンクリート離型テスト＞を実施した。
【０１４７】
この操作を６回繰り返して行い、各回終了後のサンプル表面へのコンクリート付着の様子を確認した。
【０１４８】
６回目終了後のサンプルにおいても、コンクリートの付着面積は、全体の２％以下であった。
【０１４９】
１回目のコンクリート離型テストに付す前のサンプル（テスト前のサンプル）と、５回目のコンクリート離型テストを行った後のサンプル（５回成形後のサンプル）のそれぞれについて、レーザー顕微鏡によって表面構造観察と解析を行い、そして表面Ｒａを測定した。
【０１５０】
結果は、表２および図１に示される通りである。
【０１５１】
<<実施例１１−２〜実施例１１−４>>
３×３ｃｍの鋼板を三枚用意し、それぞれに対して実施例１１−１と同様にしてコンクリート離型テストサンプル（実施例１１−２〜実施例１１−４）を得た。
【０１５２】
そして、実施例１１−１と同様に、コンクリート離型テストおよび評価を行った。
【０１５３】
その結果、６回目終了後のサンプルにおいても、コンクリートの付着面積は、全体の２％以下であった。
【０１５４】
結果は、表２および図１〜図４に示される通りである。
【表２】
0006605206.tif 000003
【０１５５】
＜実施例１２＞
実施例２のコーティング液２をスプレー塗布する代わりにディップコーティングした以外は、実施例１１−１〜実施例１１−４と同様にして、コンクリート離型テストサンプル（実施例１２−１〜実施例１２−４）を得た。そして、実施例１１−１と同様に、コンクリート離型テストおよび評価を行った。
【０１５６】
その結果、６回目終了後のいずれのサンプルにおいても、コンクリートの付着面積は、全体の２％以下であった。
【図１】
0006605206.tif 000004
【図２】
0006605206.tif 000005
【図３】
0006605206.tif 000006
【図４】
0006605206.tif 000007